(57)【要約】【課題】少なくとも、外表面より、樹脂チューブ、樹脂弾性層の構成であるローラやベルトの製造過程において、前記樹脂弾性層表面に未反応の接着剤を配置し、拡張により樹脂チューブを被覆し、扱きにより余剰接着剤を扱く工程を含む定着部材を製造方法において、扱かれた余剰接着剤による製造装置の汚染を防止すること、あるいは、前記の製造装置の汚染を防止するためにローラやベルトを必要以上に長くすること、を防止する方法を提供することである。【解決手段】少なくとも、外表面より、樹脂チューブ、樹脂弾性層の構成であるローラやベルトの製造過程において、前記樹脂弾性層表面に未反応の接着剤を配置し、拡張により樹脂チューブを被覆し、扱きにより余剰接着剤を扱く工程を含む定着部材を製造方法において、樹脂弾性層表面の扱き工程終了側に未反応の接着剤を貯留するための形状を配置する。【選択図】図５
2014088470.tif 000002
【特許請求の範囲】
【請求項１】
基材と前記基材の周面を被覆する樹脂チューブとの間に接着剤を介在させ、前記接着剤を硬化させることにより前記チューブが被覆された部材を得るチューブ被覆方法において、
前記接着剤が液状あるいはペースト状の未硬化状態において前記基材に前記樹脂チューブを被せた後に前記樹脂チューブの外面を扱いて前記基材と前記樹脂チューブとの間の余分な接着剤を扱く扱き工程を有し、
前記基材の前記扱き工程の終了側に扱かれた余剰接着剤を貯留するための接着剤収容形状が配置されていることを特徴とするチューブ被覆方法。
【請求項２】
前記扱き工程における扱き手段としてエアを噴出するノズルを用いていることを特徴とする請求項1に記載のチューブ被覆方法。
【請求項３】
前記扱き工程における扱き手段として、少なくとも、無負荷時の内径が、扱き対象の最大径よりも小径である扱き部材を用いていることを特徴とする請求項1に記載のチューブ被覆方法。
【請求項４】
請求項１乃至３の何れか１項に記載のチューブ被覆方法により製造されたことを特徴とする画像加熱定着装置用の定着部材。
【請求項５】
定着部材として互いに圧接して記録材を挟持搬送して画像を定着する定着ニップを形成する加熱部材と加圧部材とを備えている画像加熱定着装置であって、前記加熱部材または前記加圧部材あるいはその両者に請求項１乃至３の何れか１項に記載のチューブ被覆方法により製造された定着部材を用いたことを特徴とする画像加熱定着装置。
【発明の詳細な説明】
【技術分野】
【０００１】
本発明は、基材へのチューブ被覆方法、そのチューブ被覆方法で得られた定着部材、およびその定着部材を用いた画像加熱定着装置に関する。
【０００２】
ここで、定着部材には、記録材の画像担持面に当接して画像を加熱する加熱手段としての加熱部材、または加熱部材と定着ニップを形成する加圧手段としての加圧部材、若しくはその両者である。
【背景技術】
【０００３】
従来、電子写真複写機、プリンタ、ファクシミリ等の画像形成装置に搭載される画像加熱定着装置における定着部材として使用するロールとして、芯金の表面に例えばシリコーンゴム層を形成する。そして、更にその表面にフッ素樹脂チューブを被せたものが使用されている。
【０００４】
定着装置のローラやベルトを樹脂で被覆する方法としては、樹脂チューブをローラやベルト表面に被覆させる方法が一般に用いられている。
【０００５】
チューブを被覆した定着ローラ（加熱ローラや加圧ローラ）等を製造する方法としては、従来、金型の内周面にＰＦＡ（テトラフルオロエチレン‐パーフルオロアルキルビニルエーテル共重合体）チューブを固定する。次いて金型の中に芯金を挿入してから、芯金とＰＦＡチューブの間にシリコーンゴムを注入硬化させて一体形成させる方法が提案されている（特許文献１）。
【０００６】
しかし、上記のような金型を用いたチューブの被覆方法では、ロールの中心軸線と金型内周面の中心軸線とを正確に一致させなければ、製造後の円筒度がずれ、使用時に定着ローラの振れ回り現象が発生して好ましくない。
【０００７】
この様に定着ローラの振れ回りを所定の範囲にするためには、ロールの中心軸線と金型内周面の中心軸線とを高い精度で一致させなければならず、高い形状精度の金型が必要になり、製造コストが高価になるといった問題があった。
【０００８】
この様な高精度の金型を不要とし、簡単な工程でゴムローラにチューブを安価に被覆する方法として、近年では減圧容器内にＰＦＡチューブの一端部を懸吊して保持する。そして、他端部側から減圧容器内のガスを吸引しつつ、前記ＰＦＡチューブの内径より僅かに大きい外径を有する、外周面に接着剤を塗布したゴムローラを挿入する。その後、接着剤を硬化させる方法が提案されている（特許文献２）。
【０００９】
しかし、ゴムローラ外周面に塗布された接着剤がチューブへ挿入する際、チューブに連れられて挿入方向へ移動してしまう。そのため、ローラの軸方向に偏りが生じたり、接着剤のローラ外周面の接着剤が部分的に液切れを起こし、接着不良を起こす原因となっていた。
【００１０】
この様な接着層の偏肉を防止するチューブ被覆方法として、被挿入体の外周面に接着剤を塗布する。そして、少なくとも径方向に沿う弾性を有するフッ素樹脂製チューブを緊密に被覆する。その後、被挿入体の外径よりも径小な口径を有する扱きリングを、被挿入体の外周に被覆されたフッ素樹脂製チューブの外周の一端に嵌合させる。その扱きリングを、被挿入体の軸方向に沿って他端に向けて移動させて、接着剤を被挿入体とフッ素樹脂製チューブとの間で扱く方法が提案されている（特許文献３）。
【００１１】
また、チューブが被覆された部材より僅かに大きいリング状部材よりチューブ表面へエアをチューブの軸方向と垂直の方向に噴出させながらチューブの軸方向へ移動させる。これにより、基材とチューブ間に介在する接着剤を扱くことを特徴とする基材とチューブ間の余分な接着剤扱き工程を含む基材へのチューブの被覆方法が提案されている（特許文献４）。
【先行技術文献】
【特許文献】
【００１２】
【特許文献１】特開昭６３−２９８３８３号公報
【特許文献２】特公平８−１５７５８号公報
【特許文献３】特開２００２−３６３６１号公報
【特許文献４】特開２００５−２３８７６５号公報
【発明の概要】
【発明が解決しようとする課題】
【００１３】
しかし、特許文献３および４の方法では、扱き終わりに於いて余剰となった接着剤の取り扱いに配慮する必要がある。すなわち、扱き対象部材（ローラやベルト）が短い場合には、扱き終わりで部材端部より溢れた余剰接着剤が製造装置や作業者に付着し汚染する。また、扱き対象部材が長い場合には扱き終わりで部材端部より余剰接着剤が溢れることはないが、余剰接着剤を保持する部分を設けるために部材を必要以上に長くする必要がある。
【００１４】
本発明は特許文献３や４の技術の更なる改善に係る。この目的は、基材へのチューブ被覆方法において、基材とチューブ間に接着剤を介在させてチューブ被覆をする際の、扱かれた余剰接着剤による製造装置の汚染を防止することである。あるいは、前記の製造装置の汚染を防止するためにローラやベルト基材を必要以上に長くすることを防止することである。
【課題を解決するための手段】
【００１５】
上記の目的を達成するための本発明に係るチューブ被覆方法の代表的な構成は、基材と前記基材の周面を被覆する樹脂チューブとの間に接着剤を介在させ、前記接着剤を硬化させることにより前記チューブが被覆された部材を得るチューブ被覆方法において、前記接着剤が液状あるいはペースト状の未硬化状態において前記基材に前記樹脂チューブを被せた後に前記樹脂チューブの外面を扱いて前記基材と前記樹脂チューブとの間の余分な接着剤を扱く扱き工程を有し、前記基材の前記扱き工程の終了側に、扱かれた余剰接着剤を貯留するための接着剤収容形状（２２ａ）が予め配置されていることを特徴とする。
【発明の効果】
【００１６】
本発明によれば、基材へのチューブ被覆方法において、基材とチューブ間に接着剤を介在させてチューブ被覆をする際の、扱かれた余剰接着剤による製造装置の汚染を防止することができる。あるいは、前記の製造装置の汚染を防止するためにローラやベルト基材を必要以上に長くすることを防止することができる。
【図面の簡単な説明】
【００１７】
【図１】画像形成装置例を説明するための図
【図２】実施例の定着装置を説明するための図
【図３】実施例の定着ベルト（または加圧ベルト）の構成を説明するための図
【図４】リングコートを説明するための図
【図５】実施例１の接着剤収容形状を説明するための図
【図６】実施例２の接着剤収容形状を説明するための図
【図７】実施例１の接着剤収容形状の形成方法を説明するための図
【図８】実施例２の接着剤収容形状を形成する転写部材を説明するための図
【図９】定着ベルト（または加圧ベルト）のチューブを被覆する方法の説明図
【図１０】リング状部材による扱き工程を説明するための図
【図１１】比較例を説明するための図
【発明を実施するための形態】
【００１８】
以下に、実施例を挙げて、本発明をより具体的に説明する。なお、これら実施例は、本発明を適用できる実施形態の一例ではあるものの、本発明はこれら実施例にのみ限定されるものではなく本発明の思想の範囲内において種々の変形が可能である。
【００１９】
［実施例］
（１）画像形成部
図１は本実施例に用いた画像形成装置の概略の構成模式図である。この画像形成装置１は電子写真方式レーザープリンタであり、潜像を担持する像担持体として感光体ドラム２を備えている。感光体ドラム２は矢印の時計方向に所定の速度で回転駆動され、その外面が帯電器３によって所定の極性・電位に一様に帯電される。その一様帯電面に対してレーザースキャナ（光学装置）４により画像情報のレーザー走査露光５がなされる。これにより、感光体ドラム２の面には走査露光した画像情報の静電潜像が形成される。
【００２０】
その静電潜像が現像器６によってトナー画像として現像される。そのトナー画像が、感光体ドラム２と転写ローラ７との当接部である転写部において、該転写部に導入された記録材（シート）Ｓに対して順次に転写される。
【００２１】
記録材Ｓは装置下部の給紙カセット９内に積載収納されている。所定の給紙タイミングで給紙ローラ１０が駆動されると、給紙カセット９内の記録材が１枚分離給紙されて、搬送路１０ａを通ってレジストローラ対１１に至る。レジストローラ対１１は記録材Ｓの先端部を受け止めて記録材の斜行修正をする。また、感光体ドラム上のトナー画像の先端部が転写部に到達したときに記録材の先端部も転写部に丁度到達するタイミングとなるように、感光体ドラム上のトナー画像と同期をとって、記録材Ｓを転写部に給送する。
【００２２】
転写部を通った記録材Ｓは感光体ドラム２の面から分離されて、画像定着装置Ａへと搬送される。この定着装置Ａにより記録材Ｓ上の未定着トナー画像が加熱・加圧により固着画像として記録材面に定着される。そして、その記録材が搬送路１０ｂを通って排出ローラ対１２によって装置上部の排出トレイ１３へと排出、積載される。また、記録材分離後の感光体ドラム２の面はクリーニング装置８によって転写残トナー等の残留付着物が除去されて清掃され、繰り返して作像に供される。
【００２３】
（２）定着装置Ａ
図２は本実施例における画像加熱定着装置Ａの概略の構成模式図である。この定着装置Ａはツインベルト方式-電磁誘導加熱方式の装置である。
【００２４】
ここで、定着装置Ａまたはこれを構成している部材について長手または長手方向とは記録材搬送路面内において、記録材搬送方向に直交する方向に並行な方向である。定着装置について正面とは記録材導入側の面である。左右とは装置を正面から見て左または右である。ベルトの幅とは記録材搬送方向に直交する方向のベルト寸法（＝ベルト長手方向の寸法）である。また記録材の幅とは記録材面において記録材搬送方向に直交する方向の記録材寸法である。また上流または下流とは記録材の搬送方向に関して上流または下流である。
【００２５】
この定着装置Ａは、画像加熱定着装置用の定着部材として、互いに圧接して記録材を挟持搬送して画像を定着する定着ニップを形成する加熱部材としての定着ベルト２０と加圧部材としての加圧ベルト３０を備えている。定着ベルト２０と加圧ベルト３０の両者は共に可撓性を有するエンドレスベルトである。
【００２６】
定着ベルト２０の構成については（３）項で詳述する。定着ベルト２０は、ベルト懸架部材としての間隔をあけて並行に配列されたテンションローラ５１および定着ローラ５２と、この両ローラ５１・５２間に配設された第１の加圧パッドとしての下向きの定着パッド５３との間に懸回張設されている。テンションローラ５１と定着ローラ５２は、それぞれ、定着装置筐体（不図示）の左右の側板間に回転自由に軸受されて支持されている。定着パッド５３は定着装置筐体の左右の側板間に支持されて配設されている。
【００２７】
テンションローラ５１は、外径が２０ｍｍ、内径が１８ｍｍである厚さ１ｍｍの鉄製の中空ローラであり、定着ベルト２０に張りを与える。
【００２８】
定着ローラ５２は、外径が２０ｍｍ、内径が１８ｍｍである厚さ１ｍｍの鉄合金製の中空芯金に、弾性層としてのシリコーンゴム弾性層が設けられた高摺動性の弾性ローラである。この定着ローラ５２は駆動ローラとして駆動源（モータ）Ｍから不図示の駆動ギア列を介して駆動力が入力されて、矢印の時計方向に所定の速度で回転駆動される。
【００２９】
この定着ローラ５２に前記のように弾性層を設けることで、定着ローラ５２に入力された駆動力を定着ベルト２０へ良好に伝達することができるとともに、定着ベルト２０からの記録材Ｓの分離性を確保するための定着ニップを形成できる。シリコーンゴムの硬度はＪＩＳ−Ａ１５度である。シリコーンゴム弾性層によって、内部への熱伝導も少なくなるためウォーミングアップタイムの短縮にも効果がある。
【００３０】
加圧ベルト３０は、本実施例においては、電鋳ニッケルを基層とし、表面は離型層としてフッ素樹脂であるＰＦＡチューブを３０μｍの厚みで設けられている。加圧ベルト３０は、図面上、定着ベルト２０の下側に位置させて次のようにして配設されている。即ち、加圧ベルト３０は、ベルト懸架部材としての間隔をあけて並行に配列されたテンションローラ５４および加圧ローラ５５と、この両ローラ５４・５５間に配設された第２の加圧パッドとしての上向きの加圧パッド５６との間に懸回張設されている。
【００３１】
テンションローラ５４と加圧ローラ５５は、それぞれ、定着装置筐体（不図示）の左右の側板間に回転自由に軸受されて支持されている。テンションローラ５４は、外径が２０ｍｍ、内径が１６ｍｍである厚さ２ｍｍの鉄合金製の中空芯金に、熱伝導率を小さくして加圧ベルト３０からの熱伝導を少なくするためにシリコーンスポンジ層を設けてあり、加圧ベルト３０に張りを与える。加圧ローラ５５は、外径が２０ｍｍ、内径が１６ｍｍである厚さ２ｍｍの鉄合金製とされた低摺動性の中空剛性ローラである。加圧パッド５６は定着装置筐体の左右の側板間に支持されて配設されている。
【００３２】
そして、定着ベルト２０と加圧ベルト３０との間に画像加熱部としての定着ニップ６０を形成するために、加圧ローラ５５は、回転軸の左右両端側がそれぞれ加圧機構（不図示）により矢印Ｆの方向に所定の加圧力にて定着ローラ５２に向けて加圧されている。
【００３３】
また、装置を大型化することなく幅広い定着ニップ６０を得るために、加圧パッドを採用している。すなわち、定着パッド５３により定着ベルト２０を加圧ベルト３０に向けて加圧させるとともに加圧パッド５６により加圧ベルト３０を定着ベルト２０に向けて加圧させている。加圧パッド５６は、加圧機構（不図示）により矢印Ｇの方向に所定の加圧力にて定着パッド５３に向けて加圧されている。定着パッド５３と加圧パッド５６との間に定着ベルト２０と加圧ベルト３０が圧着されることで記録材搬送方向において幅広の定着ニップ６０が形成されている。
【００３４】
定着パッド５３はパッド基体と定着ベルト内面に接する摺動シート（低摩擦シート）５８を有する。加圧パッド５６もパッド基体と加圧ベルト内面に接する摺動シート５９を有する。これはベルト基層を金属層にした場合には、パッドのベルト内周面と摺擦する部分の削れが大きくなるという問題があるためである。ベルトとパッド基体の間に、摺動シート５８と５９を介在させることで、パッドの削れを防止し、摺動抵抗も低減できるので、良好なベルト走行性、ベルト耐久性を確保できる。
【００３５】
定着ベルト２０の加熱手段として、エネルギー効率の高い電磁誘導加熱方式の加熱源（誘導加熱部材、励磁コイル）を採用している。加熱源としての誘導加熱部材５７は定着ベルト２０の上行側ベルト部分の外面に対して所定の僅少な隙間を存して対向させて配設されている。
【００３６】
誘導加熱部材５７は、誘導コイル５７ａと、励磁コア５７ｂと、それらを保持するコイルホルダー５７ｃと、から構成される。誘導コイル５７ａは、長円状に扁平巻きされたリッツ線を用い、誘導コイルの中心と両脇に突起した横Ｅ型の励磁コア５７ｂの中に配置されている。励磁コア５７ｂはフェライト、パーマロイといった高透磁率で残留磁速密度の低いものを用いるので、誘導コイル５７ａや励磁コア５７ｂでの損失を抑えられ、効率的に定着ベルト２０を加熱する事ができる。
【００３７】
定着動作は次のとおりである。制御回路部６３は、少なくとも画像形成実行時にはモータＭを駆動する。また、励磁回路６４から誘導加熱部材５７の誘導コイル５７ａに高周波電流を流す。
【００３８】
モータＭが駆動されることで定着ローラ５２が回転駆動される。これにより、定着ベルト２０が定着ローラ５２と同じ方向に回転駆動される。定着ベルト２０の周速度は、定着ニップ６０の記録材入口側において記録材Ｓにループを形成するため画像形成部側から搬送されてくるシートＳの搬送速度に比して僅かに遅い周速とされている。本実施例の場合、定着ベルト２０の周速は３００ｍｍ／ｓｅｃとされ、Ａ４サイズのフルカラー画像を１分間に７０枚定着することが可能である。
【００３９】
加圧ベルト３０は定着ニップ６０における定着ベルト２０との摩擦力で定着ベルト２０に従動して回転する。ここで、定着ニップ最下流の部分をローラ対５２・５５により定着ベルト２０と加圧ベルト３０を挟んで搬送する構成としたことで、ベルトのスリップを防止することができる。定着ニップ最下流の部分は定着ニップでの圧分布（記録材搬送方向）が最大となる部分である。
【００４０】
一方、励磁回路５４から誘導加熱部材５７の誘導コイル５７ａに高周波電流が流されることで、定着ベルト２０の金属層が誘導発熱して定着ベルト２０が加熱される。定着ベルト２０の表面温度がサーミスタ等の温度検知素子６２により検知される。この温度検知素子６２で検知される定着ベルト２０の温度に関する信号が制御回路部６３に入力する。制御回路部６３は温度検知素子６２から入力する温度情報が所定の定着温度に維持されるように、励磁回路６４から誘導コイル５７ａに対する供給電力を制御して、定着ベルト２０の温度を所定の定着温度に温調する。
【００４１】
定着ベルト２０が回転駆動され、また所定の定着温度に立ち上がって温調された状態において、定着ベルト２０と加圧ベルト３０間の定着ニップ６０に、未定着トナー画像ｔを有する記録材Ｓが搬送される。記録材Ｓは未定着トナー画像ｔを担持した面を定着ベルト２０側にして導入される。そして、記録材Ｓは未定着トナー画像担持面が定着ベルト２０の外周面に密着したまま定着ニップ６０で挟持搬送されていくことにより、定着ベルト２０から熱が付与され、また加圧力を受けて未定着トナー画像ｔが記録材Ｓの表面に定着される。
【００４２】
また、定着ベルト２０内の定着ローラ３２がゴム層を有する弾性ローラであり、加圧ベルト３０内の加圧ローラ３５は鉄合金製の剛性ローラであるため、定着ベルト２０と加圧ベルト３０との定着ニップ出口では定着ローラ５２の変形が大きくなっている。その結果、定着ベルト２０も大きく変形し、定着トナー画像を担持した記録材Ｓは定着ベルト２０から自らのこしにより曲率分離される。６１は分離補助爪部材である。
【００４３】
（３）定着ベルト２０
図３の（ａ）は本実施例における定着部材である定着ベルト２０の層構成を示す断面模式図、（ｂ）は構成層の積層要領説明図である。２１は定着ベルト２０の基材（円筒状基体）、２５はその基体２１の内周面に配された内面摺動層、２６は基材２１の外周面を被覆したプライマー層、２２はプライマー層２６上に配された弾性層（円筒状弾性層）である。２４は表層としての樹脂チューブであり、弾性層２２の周面に接着剤層２３により固定されている。
【００４４】
本実施例の定着ベルト２０は上記６層の積層複合層部材であり、全体に可撓性を有する薄肉の低熱容量の部材である。そして、この定着ベルト２０は自由状態においてはほぼ円筒形状を保持している。以下に各構成層について具体的に説明する。
【００４５】
（３−１）基材２１
本実施例においては、定着ベルト２０の基材２１は前記誘導加熱部材５７によって加熱させるために、ＳＵＳ合金、ニッケル、鉄、磁性ステンレス、コバルト−ニッケル合金等の金属層で形成されている。本実施例においては、内径が５５ｍｍで、厚みが６５μｍの電鋳ニッケルベルトを基材としている。
【００４６】
その厚みは好ましくは１〜３００μｍがよい。基材２１の厚みが１μｍよりも小さいと剛性が低く、多数枚耐久に耐えることが困難となる。また、基材２１が３００μｍを超えると剛性が高くなりすぎ、また屈曲性が低下して、ベルト状回転体として使用するには現実的ではない。より好ましくは２０μｍから１００μｍが理想である。
【００４７】
（３−２）内面摺動層２５
内面摺動層２５としては、ポリイミド樹脂のような高耐久性、高耐熱性を持つ樹脂が適している。本実施例では、芳香族テトラカルボン酸二無水物或いはその誘導体と、芳香族ジアミンとの略等モルを有機極性溶媒中で反応させて得られるポリイミド前駆体溶液を、基材２１の内面に塗工する。そして、乾燥、加熱し、脱水閉環反応により形成したポリイミド樹脂層を形成して内面摺動層２５とした。
【００４８】
（３−３）プライマー層２６
プライマー層２６は、基材２１と弾性層２２の間に設けられ、基材２１と弾性層２２の両者が接着することを助ける。材料としてはたとえば、ヒドロシリル系（ＳｉＨ系）、シリコーンプライマー、ビニル系シリコーンプライマー、アルコキシ系シリコーンプライマーなどを挙げることができる。ヒドロシリル系では付加重合架橋、アルコキシ系では縮合重合架橋、によってシリコーンゴム弾性層と基材層が結合される。形成方法としては、ディッピング、スプレー、刷毛、などによる塗布形成を挙げることができる。
【００４９】
本実施例においては、ヒドロシリル系プライマーを溶剤にて適宜希釈したものを、スポンジ状のパッドにて塗布する方法を採用した。
【００５０】
（３−４）弾性層２２
基材２１の外周にはプライマー層２６を介して弾性層２２が設けられている。弾性層２２の材料としては、公知の弾性材料を使用することができ、例えば、シリコーンゴム、フッ素ゴム等を用いることができる。
【００５１】
弾性層２２の厚さは、画像を印刷する場合に記録材Ｓの凹凸或いはトナー層の凹凸に定着ベルト加熱面が追従できないことによる光沢ムラを予防するために、１００μｍ以上が好ましい。
【００５２】
弾性層２２の厚さが１００μｍ未満では、弾性部材としての機能が発揮されず、定着時の圧力分布が不均一となることによって、特にフルカラー画像定着時に二次色の未定着トナーを十分に加熱定着することができずに定着画像のグロスにおいてムラを生じる。また、溶融不十分なことによってトナーの混色性が低下し、高精細なフルカラー画像が得られず好ましくない。本実施例においては、シリコーンゴムを用い、硬度はＪＩＳ−Ａ６度、熱伝導率は０．８Ｗ／ｍＫ、厚みは４５０μｍである。
【００５３】
弾性層２２の塗工方法を、図４を用いて説明する。図４は基材２１上に弾性層２２としてのシリコーンゴム層を形成する工程の一例であり、所謂リングコート法を用いる方法を説明するための模式図である。
【００５４】
本実施例では、付加硬化型シリコーンゴムとフィラーとが配合された付加硬化型シリコーンゴム組成物をシリンダポンプ４１に充填する。そして、シリンダポンプ４１から環状の塗工ヘッド４２へ上記の組成物を圧送することで環状の塗工ヘッド４２の内側に配置された塗工液供給ノズル（不図示）から円筒状基体２１（２５・２１・２６）の周面に付加硬化型シリコーンゴム組成物が塗工される。円筒状基体２１の周面には予め公知の方法でプライマー処理が施されている。
【００５５】
塗工ヘッド４２は固定された塗工ヘッド保持部４３に保持されている。シリンダポンプ４１はモータＭ１により駆動されて付加硬化型シリコーンゴム組成物をチューブ４４を介して塗工ヘッド４３へ圧送する。
【００５６】
円筒状基体２１は芯金保持具４５に保持された円筒状芯金に外嵌されて保持されている。芯金保持具４５は軸線が水平にされて塗工台４６に水平移動可能に保持されている。環状の塗工ヘッド４２は円筒状基体２１に同軸に外嵌されている。塗工台４６はモータＭ２により芯金保持具４５の水平軸線方向に所定の速度で往動される。また、復動（戻し移動）される。
【００５７】
塗工ヘッド４２による塗工と同時に円筒状基体２１を図面上で右方向に一定速度で移動（往動）させることで、付加硬化型シリコーンゴム組成物の塗膜２２ａを円筒状基体２１の周面に円筒状に形成することが出来る。
【００５８】
塗膜の厚みは、塗工液供給ノズルと円筒状基体２１とのクリアランス、シリコーンゴム組成物の供給速度、円筒状基体２１の移動速度、などによって制御することが出来る。
【００５９】
また、弾性層２２の一部には後述する扱き工程で扱かれた余剰の接着剤を回収するための接着剤回収形状２２ａ（図５、図６）が設けられる。この接着剤回収形状２２ａおよびその形成方法については後記（３−８）項において詳述する。
【００６０】
円筒状基体２１上に形成された付加硬化型シリコーンゴム組成物層２２ａは、電気炉などの加熱手段によって一定時間加熱して、架橋反応を進行させることにより、シリコーンゴム弾性層２２とすることができる。実施例においては、電気炉で２００℃、３０分加熱した。
【００６１】
（３−５）接着剤層２３
弾性層２２であるところの硬化シリコーンゴム層上にフッ素チューブを固定する接着層２３は、弾性層２２の表面に厚みを均一に塗布した付加硬化型シリコーンゴム接着剤の硬化物からなっている。そして、付加硬化型シリコーンゴム接着剤は、自己接着成分が配合された付加硬化型シリコーンゴムを含む。具体的には、付加硬化型シリコーンゴム接着剤は、ビニル基に代表される不飽和炭化水素基を有するオルガノポリシロキサンと、ハイドロジェンオルガノポリシロキサン及び架橋触媒としての白金化合物を含有する。そして、付加反応により硬化する。
【００６２】
このような接着剤としては、既知のものを使用することができる。また、接着剤層の形成は、前記弾性層の形成方法と同様の方法により形成できる。本実施例においては、ＴＳＥ３２５０（ＧＥ東芝シリコーン社製）を約６μｍの厚みで均一に塗布した。
【００６３】
（３−６）表層２４
定着部材の表層としての樹脂チューブ２４としては、成形性やトナー離型性の観点から押し出し成形によるフッ素樹脂チューブが使用される。
【００６４】
フッ素樹脂としては、耐熱性に優れたテトラフルオロエチレン／パーフルオロアルキルビニルエーテル共重合体（ＰＦＡ）が好適に用いられる。ＰＦＡチューブは、押し出し成形により成形するものを用いる。原料となるＰＦＡの共重合の形式は特に限定されず、例えば、ランダム共重合、ブロック共重合、グラフト共重合などが挙げられる。
【００６５】
また、原料となるＰＦＡにおけるテトラフルオロエチレン（ＴＦＥ）とパーフルオロアルキルビニルエーテル（ＰＡＶＥ）の含有モル比は特に限定されるものではない。例えば、ＴＦＥ／ＰＡＶＥの含有モル比が、９４／６〜９９／１のものを好適に用いることができる。
【００６６】
この他、テトラフルオロエチレン／ヘキサフルオロプロピレン共重合体（ＦＥＰ）、ポリテトラフルオロエチレン（ＰＴＦＥ）、エチレン／テトラフルオロエチレン共重合体（ＥＴＦＥ）用いることができる。また、ポリクロロトリフルオロエチレン（ＰＣＴＦＥ）、エチレン／クロロトリフルオロエチレン共重合体（ＥＣＴＦＥ）、ポリフッ化ビニリデン（ＰＶＤＦ）等を用いることもできる。これらのフッ素樹脂を１種あるいは複数種組み合わせて用いることもできる。
【００６７】
本実施例においては、押し出し成形で得られたＰＦＡチューブを使用した。チューブ厚みは４０μｍであった。チューブ内径は、弾性層の外径よりも小さく、５２．２ｍｍであった。チューブ内面は、接着性を向上させるためアンモニア処理が施されている。
【００６８】
（３−７）フッ素樹脂チューブ被覆方法
本実施例では表層としてのＰＦＡチューブ２４を外側から拡張し被覆する方法（拡張被覆法：フッ素樹脂チューブ２４を接着剤２３が塗布された円筒状弾性層２２に被せるフッ素樹脂チューブ被覆工程）を用いた。この拡張被覆法について図９を用いて説明する。
【００６９】
（ａ）チューブ挿入
弾性層２２としてシリコーンゴム層の積層された基材Ｗ（図２の（ｂ））の外径より大きな内径を有する金属製チューブ拡張型Ｋの内側にＰＦＡチューブ２４を配置（挿入）する。
【００７０】
（ｂ）両端部保持
拡張型Ｋに配置したＰＦＡチューブ２４の両端を保持部材ＦｕとＦｌを用いて保持する。
【００７１】
（ｃ）縮め
次に、ＰＦＡチューブ２４について事前に求めた所定の長さ分だけ長手方向を縮める（フッ素樹脂チューブの全長より短くなるように長手方向に縮める縮め工程）。
【００７２】
（ｄ）真空拡張
ＰＦＡチューブ２４の外表面と拡張型Ｋの内面の隙間部分を真空状態（大気圧に対して負圧）にする。真空（５ｋＰａ）になったことでＰＦＡチューブ２４が拡張してＰＦＡチューブ２４の外表面が拡張型Ｋの内面に密着する。
【００７３】
（ｅ）基材Ｗを挿入
中子Ｎに基材Ｗ（２５＋２１＋２６＋２２＋２３）をセット（外嵌）して、内側にＰＦＡチューブ２４が拡張されている拡張型Ｋの中に挿入する。基材Ｗのシリコーンゴム層２２の表面には予め液状あるいはペースト状の未硬化状態の付加硬化型シリコーンゴム接着剤２３が均一に塗布されている。
【００７４】
拡張型Ｋの内径はこの基材Ｗの挿入がスムーズに行われる範囲であれば特に限定するものではない。
【００７５】
（ｆ）真空破壊
拡張型Ｋに対する基材Ｗの配置後、ＰＦＡチューブ２４の外表面と拡張型Ｋの内面の隙間部分の真空状態（大気圧に対して負圧）を破壊（大気圧に対して負圧を解除）する。真空が破壊されることで、ＰＦＡチューブ２４は、シリコーンゴム層２２の積層された基材Ｗの外径と同じ大きさまで拡径が解かれ（フッ素樹脂チューブの拡張を緩める緩め工程）、ＰＦＡチューブ２４とシリコーンゴム層表面は密着した状態になる。
【００７６】
（ｇ）延伸工程
次に、ＰＦＡチューブ２４を所定の伸張率まで伸張する（フッ素樹脂チューブの長手方向への伸張工程）。
【００７７】
ＰＦＡチューブ２４が伸張される際、ＰＦＡチューブ２４とシリコーンゴム層２２の間にある付加硬化型シリコーンゴム接着剤２３が潤滑剤の役目を果たし、スムーズに伸張することができる。
【００７８】
（ｈ）カシメ工程
ＰＦＡチューブ２４の長手方向の伸張率を維持するために、弾性層２２とＰＦＡチューブ２４の両端部（後の工程で切断される部分）をヒーターを内蔵したカシメビットＨ１などでカシメる工程である。
【００７９】
即ち、ＰＦＡチューブは、接着剤が未硬化の状態では、弾性により収縮し、伸張率が低下してしまうため、長手方向の伸張率を維持を目的として、ベルトの長手両端部で、弾性層２２とＰＦＡチューブ２４を接着する。方法としては、本実施例では、ヒーターを内臓した金属塊Ｈ１をベルト表面に押し付け加熱した。
【００８０】
（ｉ）扱き工程
弾性層２２とＰＦＡチューブ２４の間には、接着に寄与しない余剰（余分）な付加硬化型シリコーンゴム接着剤２３と、チューブ被覆時に巻き込んでしまった空気が存在する。この余剰な接着剤と空気を扱き出す工程である。
【００８１】
ＰＦＡチューブ２４が被覆されている基材Ｗを拡張型Ｋから取り出す。この基材Ｗの外径より僅かに大きい内径をもつリング状部材（チューブ２４が被せられた部材（Ｗ＋２４）より僅かに大きい口径を有する扱きリング）Ｒを基材Ｗに外嵌する。
【００８２】
そして、このリング状部材Ｒを、ＰＦＡチューブ２４が被覆されている基材Ｗの片側端部よりＰＦＡチューブ２４の表面へエアをＰＦＡチューブ２４の周方向と垂直の方向（交差する方向）に噴出させながらＰＦＡチューブ２４の長手方向へ移動させる。
【００８３】
これにより、弾性層２２とＰＦＡチューブ２４の間にある接着に寄与しない余剰な付加硬化型シリコーンゴム接着剤２３と、チューブ被覆時に巻き込んでしまった空気を扱き出す（塗布した接着剤を扱く工程）。
【００８４】
図１０はこの扱き工程の模式図である。本実施例においては、扱き工程における扱き手段としてエアを噴出する扱きリングＲ（ノズル）を用いている。図１０において、１は芯材（円筒状芯金２１あるいは中子Ｎに同じ）、３は通気口、４はエア注入手段、３０はエア発生手段である。基材Ｗは芯材１に圧入されて固定され、圧入時に通気口３、エア注入手段４、エア発生手段３０により基材Ｗと芯材の間にエアを噴出することで、エアを潤滑剤として圧入する。
【００８５】
前記（ａ）〜（ｈ）までの工程により作成された樹脂チューブ２４は被せられた基材Ｗの片側端部より、扱きリングＲは、基材Ｗの軸と扱きリングＲの軸が同芯を維持したまま、基材Ｗの軸方向へ移動する。扱きリングＲが基材Ｗの所定の位置に来たら、不図示の供給装置より扱きリングＲにエアが供給される。扱きリングＲのエア供給口２ａ、エア路２ｂ、を経由してエア噴出口２ｃよりエアが噴出される。
【００８６】
扱きリングＲはエア噴出口２ｃよりエアを噴出しながら基材Ｗの軸方向へ移動することにより、基材Ｗとチューブ２４との間に介在している接着剤２３の余剰分などを扱いてゆく。基材Ｗの軸方向の所定位置に扱きリングＲが来たらエアの噴出を停止し、扱きを完了する。
【００８７】
この扱き工程におい基材Ｗとチューブ２４間に介在する接着剤２３が扱かれる。この扱きにより扱かれた余剰の接着剤は弾性層２２の一部に形成された、後述する接着剤回収形状２２ａ（図５、図６）の中に収容される。この工程により、基材Ｗとチューブ２４間に介在する接着剤２３の余剰分などを取り除き、かつ、接着剤層２３の厚みを均一にすることで、基材Ｗとチューブ２４の安定強力な接着を実現する。
【００８８】
扱き手段としては、エアー圧を利用した方法の他にも、液体や半固体を噴出させてもよい。また、ＰＦＡチューブ２４が被覆されている基材Ｗの外径より小さな径をもつ伸縮するリングを用いて扱いてもよい。即ち、扱き工程における扱き手段として、少なくとも、無負荷時の内径が、扱き対象の最大径よりも小径である扱き部材を用いることもできる。
【００８９】
（ｊ）加熱処理
扱き工程後、加熱処理（電気炉で１５０℃、２０分加熱）を行うことで、付加硬化型シリコーンゴム接着剤２３の全体を硬化（架橋）させる。これにより、ＰＦＡチューブ２４と弾性層２２を全域にわたって固定させる（接着剤を硬化させる工程）。
【００９０】
（ｋ）切断、研磨
加熱処理後、自然冷却をしたのち、基材Ｗ（２５＋２１＋２６＋２２＋２３＋２４）の両端側を所定の長さで切断してから研磨し、定着ベルト２０を完成させた。
【００９１】
（３−８）接着剤回収形状および接着剤回収形状形成方法
前述のように、接着剤層２３を介してチューブ２４を被せる前の弾性層２２の一部には上記（ｉ）の扱き工程で扱かれた余剰の接着剤を回収するための接着剤回収形状２２ａ（図５、図６）が設けられる。即ち、基材Ｗ（弾性層２２）の前記扱き工程の終了側に扱かれた余剰接着剤を貯留するための接着剤収容形状２２ａが配置されている。この接着剤回収形状２２ａとその形成方法について説明する。
【００９２】
図５、図６、にて接着剤回収形状２２ａの説明をする。図５はベルト構成の模式図であり、ベルト全体模式図（ａ）、および、接着剤回収形状部の断面模式図（ｂ）、である。弾性層２２の一部に接着剤回収形状２２ａが設けられている。図５において、接着剤回収形状２２ａは、周方向につながった溝形状である。
【００９３】
特許文献４の方法のように、噴出エアを中断（終了）することで接着剤回収形状部において扱きを中断（終了）することができる場合に使用する。本実施例では、余剰接着剤量（体積）に合わせて、幅５ｍｍ前後、平均深さ１５０μｍ前後、回収容積２３０ｍｍ3前後とした。
【００９４】
図６は、ベルト構成の模式図であり、ベルト全体模式図（ａ）、および、接着剤回収形状部の（ａ）の破線方向の断面模式図（ｂ）、である。弾性層２２の一部に接着剤回収形状２２が設けられている。接着剤回収形状２２ａは、周方向に連続していない、複数の凹形状を設けたものである。
【００９５】
特許文献３の方法のように、接着剤回収形状部において、扱きを中断（終了）することができない場合に使用する。本実施例では、幅５ｍｍ前後長さ１０ｍｍ前後深さ２００μｍ前後の長円形状、ベルトの長手方向に対して３０度ずらした角度、周方向に均等割り２４箇所、に配置、回収容積２３０ｍｍ3前後とした。
【００９６】
接着剤回収形状２２ａは以下の方法にて形成できる。図５の形状２２ａは弾性層塗布の図４の塗布装置で形成できる。シリコーンゴム組成物の供給速度と基材２１の移動速度の対応関係を変化させる。図７に示す上段の図（ａ）は、縦軸に速度、横軸に時間をとり、基材２１の移動速度とシリコーンゴム組成物の供給速度の速度を示す。下段の図（ｂ）は、縦軸に塗装膜厚、横軸に基材長手位置をとり、図（ａ）のように装置を稼動したときの塗装膜厚と基材長手位置を示す。
【００９７】
図（ａ）のように、基材２１の移動速度、シリコーンゴム組成物の供給速度、をともに一定で塗布を開始、接着剤回収形状を形成する部分において、シリコーンゴム組成物の供給速度を、いったんゼロとし、次に、元の速度に戻す。これにより図（ｂ）のような塗装膜厚の変化が得られ、図５の接着剤回収形状２２ａを形成できる。
【００９８】
次に、図６の接着剤回収形状２２ａの形成方法について説明する。基体２１の外周面にプライマー層２６を介して弾性層２２となるシリコーンゴム組成物を図４の装置にて均一に塗布する。その後、シリコーンゴム組成物が未硬化の状態で、図８に示すような、接着剤回収形状２２ａに対応した凸形状２２ｂが複数設けられ、ヒーターなどの熱源（不図示）を組み込んだ転写部材８０を未硬化のゴムに接触させる。これにより、図６の接着剤回収形状２２ｂが形成できる。
【００９９】
接着剤回収形状２２ａが形成されたシリコーンゴム組成物は電気炉などの加熱手段によって一定時間加熱して、架橋反応を進行させることにより、シリコーンゴム弾性層２２とされる。そして、その外周面に液状あるいはペースト状の未硬化状態の付加硬化型シリコーンゴム接着剤２３が均一に塗布され、更にチューブ２４が被せられる。扱き工程におい基材とチューブ間に介在する接着剤が扱かれる。この扱きにより扱かれた余剰の接着剤は弾性層２２の一部に上記のように形成された接着剤回収形状２２ａの中に収容される。
【０１００】
（４）比較例１
図１０、図１１で比較例１として本実施例の接着剤回収形状２２ａのないベルトでの扱き工程の状況を説明する。扱き部材Ｒとして、噴出エアによるものを使用した。片側端部より、扱き部材Ｒは、ベルトの軸と扱き部材の軸が同芯を維持したまま、ベルトの軸方向へ移動する。
【０１０１】
扱き部材Ｒがベルトの所定の位置に来たら、不図示の供給装置より扱き部材にエアが供給され、エア供給口２ａ、エア路２ｂ、を経由してエア噴出口２ｃよりエアが噴出される。扱き部材はエア噴出口よりエアを噴出しながらベルトの軸方向へ移動することにより、ベルトとチューブとの間に介在している接着剤の余剰分、などを扱いてゆく。
【０１０２】
ベルトの軸方向の所定位置に扱き部材が来たらエアの噴出を停止し、扱きを完了する。扱きを実施した結果、扱き終わり側のチューブの端面から余剰接着剤の一部が流出し、ベルトおよびベルト保持部材Ｎに付着している状態であった。
【０１０３】
（５）比較例２
比較例１よりもベルトの長さが５０ｍｍ長いベルトを使用し、比較例１と同様の設定にて、扱きを実施した。しごきを実施した結果、扱き終わり側のチューブとシリコーンゴムの間に余剰接着剤は滞留しており、端面から余剰接着剤の流出は見られなかった。
【０１０４】
（６）実施例１
弾性層２２に図５で説明した接着剤回収形状２２ａのあるベルトを使用した。そして、比較例１と同様に、扱き部材Ｒとして、噴出エアによるものを使用し、エアを噴出しながらベルトの軸方向へ移動することにより、ベルトとチューブとの間に介在している接着剤の余剰分、などを扱いた。ベルトの軸方向の所定位置に扱き部材が来たらエアの噴出を停止し、扱きを完了する。所定位置として扱き部材２が接着剤回収形状２２aに到達する直前とした。扱きを実施した結果、接着剤回収形状２２aに余剰接着剤が回収されており、扱き終わり側のベルト端面からの余剰接着剤の流出はなかった。
【０１０５】
（７）実施例２
弾性層２２に図６で説明した接着剤回収形状２２ａのあるベルトを使用した。扱き部材Ｒとして、チューブを被せた基材Ｗに外嵌される口径部（扱きリングの最内径部）に弾性ゴム製のＯリングを装備したものを使用し、ベルトの軸方向へ移動することにより、ベルトとチューブとの間に介在している接着剤の余剰分、などを扱いた。即ち、上記の弾性ゴム製のＯリングを装備した扱き部材Ｒは、少なくとも、無負荷時の内径が、扱き対象の最大径よりも小径である扱き部材である。
【０１０６】
扱き部材Ｒが接着剤回収形状２２a、および、ベルト端部を十分に通過した位置に到達したことで扱き完了とした。扱きを実施した結果、接着剤回収形状２２aに余剰接着剤が回収されており、扱き終わり側のベルト端面からの余剰接着剤の流出はなかった。
【０１０７】
上記、比較例１、比較例２、実施例１および実施例２により、ベルトを製造した結果、実施例１および実施例２において、製造装置および作業者の汚染がなく、また、ベルトを必要以上に長くすることなく、製造できることがわかった。
【０１０８】
即ち、接着剤しごきを行なう場合、基材Ｗの側の一部に接着剤回収形状２２aを設け、そこに扱かれた余剰接着剤を回収して部材の端部に溜めることで、接着剤流失による製造装置の汚染（中子Ｎの接着剤による汚染など）が防止され、量産性が向上する。
【０１０９】
以下に、比較例１、比較例２、実施例１および実施例２の一覧表（表１）を掲載する。
【０１１０】
【表１】
2014088470.tif 000003
【０１１１】
［その他の事項］
（１）実施例１、２においては、定着部材として、記録材の画像担持面に当接して画像を加熱する加熱手段としての加熱部材２０について説明した。加熱部材２０と定着ニップ６０を形成するもう一方の定着部材である加圧部材３０についても、筒状または柱状の基材とチューブ間に接着剤を介在させ、接着剤を硬化させることによりチューブが被覆された構成の部材を用いることもできる。そのような構成の加圧部材３０を製造する場合においても本発明を適用することで同様の効果が得られる。
【０１１２】
（２）実施例１、２においては定着部材としてエンドレスベルト体の形態のもので説明したが、これに限られるものではない。定着部材としては、剛性を有するローラ体（柱状）あるいは中空ローラ体（筒状）を基体として、その外周面に弾性層２２が形成され、更にその表面を被覆しているフッ素樹脂チューブ２４を有するローラ体の形態のものであってもよい。
【０１１３】
（３）画像加熱定着装置Ａには、定着部材により未定着のトナー像（顕画剤像、現像剤像）を加熱して固着画像として定着または仮定着する装置の他に、定着されたトナー像を再加熱してつやなどの表面性を改質する装置も包含される。
【符号の説明】
【０１１４】
Ａ・・画像加熱定着装置、２０・・定着部材（定着ベルト）、３０・・定着部材（加圧ベルト）、６０・・定着ニップ、２１（Ｗ）・・基材、２２・・弾性層、２２ａ・・接着剤回収形状、２３・・接着剤層、２４・・フッ素樹脂チューブ、Ｒ・・リング状部材（扱きリング）
【図１】
2014088470.tif 000004
【図２】
2014088470.tif 000005
【図３】
2014088470.tif 000006
【図４】
2014088470.tif 000007
【図５】
2014088470.tif 000008
【図６】
2014088470.tif 000009
【図７】
2014088470.tif 000010
【図８】
2014088470.tif 000011
【図９】
2014088470.tif 000012
【図１０】
2014088470.tif 000013
【図１１】
2014088470.tif 000014